(57)【要約】【課題】インクジェット工法により高精細印刷を可能にすると共に、転写物の品位を保ちつつ耐紫外線特性を向上させる水圧転写用フィルムを提供する。【解決手段】水圧転写用フィルム１は、支持体フィルム１０と、インク吸収層２０と、絵柄層３０とを備える。インク吸収層２０は、支持体フィルム１０の片面にコートされる。絵柄層３０は、インク吸収層２０に印刷される。インク吸収層２０は、アクリル樹脂系のインク受容性樹脂２１と、このインク受容性樹脂２１に設けられるベンゾトリアゾール系の紫外線吸収剤２２とを有する。インク受容性樹脂２１は、インクジェットインクの溶媒を吸収する。紫外線吸収剤２２は、紫外線を吸収する。紫外線吸収剤２２のインク受容性樹脂２１に対する固形重量比は、３〜１０％である。【選択図】図１
2014019000.tif 000002
【特許請求の範囲】
【請求項１】
水溶性もしくは水膨潤性の樹脂からなる支持体フィルムと、
この支持体フィルムの片面にコートされるインク吸収層と
を備え、
上記インク吸収層は、
インクジェットインクの溶媒を吸収するアクリル樹脂系のインク受容性樹脂と、
このインク受容性樹脂に設けられるベンゾトリアゾール系の紫外線吸収剤と
を有し、
上記紫外線吸収剤の上記インク受容性樹脂に対する固形重量比は、３〜１０％であることを特徴とする水圧転写用フィルム。
【請求項２】
請求項１に記載の水圧転写用フィルムにおいて、
上記インク受容性樹脂は、酢酸エチル溶媒からなるコート液を固化させてなるアクリル樹脂系イソシアネート架橋物であり、
上記紫外線吸収剤は、２−（２'−ヒドロキシ−５'−ｔ−オクチルフェニル）ベンゾトリアゾール又は２−（５−メチル−２−ヒドロキシフェニル）ベンゾトリアゾールであることを特徴とする水圧転写用フィルム。
【請求項３】
請求項１または２に記載の水圧転写用フィルムにおいて、
上記インク吸収層上にインクジェットインクにより印刷される絵柄層を備え、
上記インク受容性樹脂は、密着剤により半溶解されて、被転写物の表面に定着可能であり、
上記紫外線吸収剤は、上記インクジェットインクの主溶媒、および、上記密着剤の主溶媒に可溶であることを特徴とする水圧転写用フィルム。
【請求項４】
請求項３に記載の水圧転写用フィルムにおいて、
上記インクジェットインクの主溶媒は、プロピレングリコールモノメチルエーテルアセテートであり、
上記密着剤の主溶媒は、ジエチレングリコールモノブチルエーテルアセテート又はエチレングリコールモノブチルエーテルであることを特徴とする水圧転写用フィルム。
【請求項５】
請求項１から４の何れか一つに記載の水圧転写用フィルムにおいて、
上記インク吸収層の厚みは、２μｍから７μｍであることを特徴とする水圧転写用フィルム。
【発明の詳細な説明】
【技術分野】
【０００１】
この発明は、例えば、凹凸のある立体面や曲面を有する成形品に絵柄層を転写させることで意匠を付与する水圧転写工法において使用される水圧転写用フィルムに関する。
【背景技術】
【０００２】
水圧転写工法は、意匠性に富む絵柄層を凹凸のある立体面や曲面を有する成形品に付与させることができる技術として知られている（例えば、特許第２７５７３４６号公報（特許文献１））。
【０００３】
従来、水圧転写工法で用いられる水圧転写用フィルムの製造には、支持体であるポリビニルアルコールフィルムなどの水溶性または水膨潤性フィルムの上に、グラビア印刷等の印刷手段によって絵柄層を形成する方法が採用されていた。
【０００４】
しかし、近年の多品種小ロット生産の要求増加に伴い、インクジェット工法により絵柄層を形成する方法が注目を集めている（例えば、特許第３９５２７４８号公報（特許文献２））。
【０００５】
しかしながら、インクジェット工法で絵柄を印刷する場合、インクジェットインクは、粘度が２〜２０ｃｐ程度に小さくする必要があり、さらに、インク溶媒に対して比重の大きい着色顔料を安定して分散した状態にするために、サブミクロンオーダーの小さい着色顔料をインク溶媒中に分散させている。そのために、従来のグラビア印刷の着色顔料に比べて、耐紫外線性が弱いという課題があった。
【０００６】
これら課題の解決を図るために、特開２００９−２１４４２０号公報（特許文献３）では、水圧転写シートの透明受像層に紫外線吸収剤等の添加剤の導入することが示されている。
【先行技術文献】
【特許文献】
【０００７】
【特許文献１】特許第２７５７３４６号公報
【特許文献２】特許第３９５２７４８号公報
【特許文献３】特開２００９−２１４４２０号公報
【発明の概要】
【発明が解決しようとする課題】
【０００８】
ところで、本願の発明者らは、インクジェット印刷に用いる水圧転写用フィルムの耐紫外線性を高める目的で検討を行った。この結果、水圧転写用フィルムの受像層中に紫外線吸収剤を添加することで、耐紫外線性を向上させることができるが、紫外線吸収剤の添加量や、インクジェット印刷工程及び水圧転写工程に適したものとしなければ、所望の絵柄転写物が得られないことが分かった。
【０００９】
すなわち、特許文献３において、水圧転写用フィルムの受像層に添加剤を入れることは示唆されているが、高品位の転写物が得られる水圧転写用フィルムについては示唆されていない。
【００１０】
そこで、この発明の課題は、インクジェット工法により高精細印刷を可能にすると共に、転写物の品位を保ちつつ耐紫外線特性を向上させる水圧転写用フィルムを提供することにある。
【課題を解決するための手段】
【００１１】
上記課題を解決するため、この発明の水圧転写用フィルムは、
水溶性もしくは水膨潤性の樹脂からなる支持体フィルムと、
この支持体フィルムの片面にコートされるインク吸収層と
を備え、
上記インク吸収層は、
インクジェットインクの溶媒を吸収するアクリル樹脂系のインク受容性樹脂と、
このインク受容性樹脂に設けられるベンゾトリアゾール系の紫外線吸収剤と
を有し、
上記紫外線吸収剤の上記インク受容性樹脂に対する固形重量比は、３〜１０％であることを特徴としている。
【００１２】
この発明の水圧転写用フィルムによれば、上記紫外線吸収剤の上記インク受容性樹脂に対する固形重量比は、３〜１０％であるので、高精細のインクジェット印刷が行えるインク吸収層に耐紫外線性を付与することが可能となる。したがって、転写物の品位を保ちつつ、耐紫外線特性を向上できる。
【００１３】
また、一実施形態の水圧転写用フィルムでは、
上記インク受容性樹脂は、酢酸エチル溶媒からなるコート液を固化させてなるアクリル樹脂系イソシアネート架橋物であり、
上記紫外線吸収剤は、２−（２'−ヒドロキシ−５'−ｔ−オクチルフェニル）ベンゾトリアゾール又は２−（５−メチル−２−ヒドロキシフェニル）ベンゾトリアゾールである。
【００１４】
この実施形態の水圧転写用フィルムによれば、酢酸エチル溶媒とすることで、高精細の印刷を可能にするアクリル樹脂系イソシアネート架橋物と、２−（２'−ヒドロキシ−５'−ｔ−オクチルフェニル）ベンゾトリアゾール又は２−（５−メチル−２−ヒドロキシフェニル）ベンゾトリアゾールとの親和性が良くなる。これにより、高濃度添加でも可溶状態を維持できるため、安定した特性が得られる。
【００１５】
また、一実施形態の水圧転写用フィルムでは、
上記インク吸収層上にインクジェットインクにより印刷される絵柄層を備え、
上記インク受容性樹脂は、密着剤により半溶解されて、被転写物の表面に定着可能であり、
上記紫外線吸収剤は、上記インクジェットインクの主溶媒、および、上記密着剤の主溶媒に可溶である。
【００１６】
この実施形態の水圧転写用フィルムによれば、上記インク受容性樹脂は、インクジェットインクにより膨潤し、密着剤により半溶解する状態となるが、上記紫外線吸収剤をインクジェットインクの主溶媒および密着剤の主溶媒に可溶な構成としておくことで、紫外線吸収剤の析出を防いで、高品位な転写物を得ることができる。
【００１７】
また、一実施形態の水圧転写用フィルムでは、
上記インクジェットインクの主溶媒は、プロピレングリコールモノメチルエーテルアセテートであり、
上記密着剤の主溶媒は、ジエチレングリコールモノブチルエーテルアセテート又はエチレングリコールモノブチルエーテルである。
【００１８】
この実施形態の水圧転写用フィルムによれば、上記インクジェットインクの主溶媒は、プロピレングリコールモノメチルエーテルアセテートであり、上記密着剤の主溶媒は、ジエチレングリコールモノブチルエーテルアセテート又はエチレングリコールモノブチルエーテルである。これにより、印刷品位と転写物の品位が向上するとともに、転写プロセスの安定化を図ることができる。
【００１９】
また、一実施形態の水圧転写用フィルムでは、上記インク吸収層の厚みは、２μｍから７μｍである。
【００２０】
この実施形態の水圧転写用フィルムによれば、上記インク吸収層の厚みは、２μｍから７μｍであるので、紫外線吸収作用と転写プロセスの両立を図ることができる。
【発明の効果】
【００２１】
この発明の水圧転写用フィルムによれば、インク吸収性能、転写柔軟性及び転写物品位を維持しなければならないインク吸収層に、ベンゾトリアゾール系の紫外線吸収剤を用いている。これにより、効率的な耐紫外線性を発揮しつつ、印刷工程および転写工程で不具合が生じにくい。
【図面の簡単な説明】
【００２２】
【図１】本発明の一実施形態の水圧転写用フィルムを示す断面図である。
【図２】水圧転写用フィルムの転写工程を説明する説明図である。
【図３】水圧転写用フィルムを用いた転写品の断面図である。
【図４】アクリル樹脂に、２−（２'−ヒドロキシ−５'−ｔ−オクチルフェニル）ベンゾトリアゾールを１〜１５％の範囲で配合した際の諸特性を示す表である。
【発明を実施するための形態】
【００２３】
以下、この発明を図示の実施の形態により詳細に説明する。
【００２４】
（水圧転写用フィルムの構成）
図１は、この発明の一実施形態の水圧転写用フィルムを示す簡略断面図である。図１に示すように、この水圧転写用フィルム１は、支持体フィルム１０と、インク吸収層２０と、絵柄層３０とを備える。インク吸収層２０は、支持体フィルム１０の片面にコートされる。絵柄層３０は、インク吸収層２０に印刷される。
【００２５】
上記インク吸収層２０は、アクリル樹脂系のインク受容性樹脂２１と、このインク受容性樹脂２１に設けられるベンゾトリアゾール系の紫外線吸収剤２２とを有する。インク受容性樹脂２１は、インクジェットインクの溶媒を吸収する。紫外線吸収剤２２は、紫外線を吸収する。
【００２６】
上記支持体フィルム１０は、水溶性または水膨潤性を有するシートであれば良く、例えば、ポリビニルアルコール、ポリビニルピロリドン、デキストリン、ゼラチン、にかわ、アルギン酸ナトリウム、ヒドロキシエチルセルロース、アセチルブチルセルロース等の樹脂をシート状に形成したものが用いられる。支持体フィルム１０の厚さとしては、１０〜１００μｍが好ましい。本実施の形態では、厚さ３０μｍのポリビニルアルコール樹脂からなるシートを使用している。
【００２７】
上記インク吸収層２０は、アクリル樹脂を非水系溶媒に溶解した塗工液を支持体フィルム１０上に塗工し、非水系溶媒を蒸発させることで、形成される。インク吸収層２０のインク受容性樹脂２１は、アクリル樹脂であり、このアクリル樹脂としては、例えば、ポリ（メタ）アクリル酸メチル、ポリ（メタ）アクリル酸ブチル、（メタ）アクリル酸メチル−（メタ）アクリル酸ブチル共重合体、（メタ）アクリル酸メチル−（メタ）アクリル酸２ヒドロキシエチル共重合体などの１種単独または２種以上の混合物が用いられる。本実施の形態では、アクリル酸ブチルと（メタ）アクリル酸メチルとの共重合体を用いている。
【００２８】
なお、アクリル樹脂溶解する非水系溶媒としては、メチルアルコール、エチルアルコール、プロピルアルコール、ブチルアルコール等の１価アルコール類、エチレングリコール、プロピレングリコール、グリセリン等の多価アルコール類、アセトン、メチルエチルケトン、メチルイソブチルケトン、シクロヘキサノン等のケトン類、エチルエーテル、イソプロピルエーテル、エチレングリコール・モノ・メチルエーテル、エチレングリコール・モノ・エチルエーテル、エチレングリコール・モノ・ブチルエーテル、ジエチレングリコール・モノ・メチルエーテル、ジエチレングリコール・モノ・エチルエーテル、ジエチレングリコール・モノ・ブチルエーテル等のエーテル類、酢酸エチル、酢酸ブチル、エチレングリコール・モノ・エチルエーテル・アセテート、エチレングリコール・モノ・ブチルエーテル・アセテート、ジエチレングリコール・モノ・メチルエーテル・アセテート、ジエチレングリコール・モノ・エチルエーテル・アセテート、ジエチレングリコール・モノ・ブチルエーテル・アセテート等の酢酸エステル類、ペンタン、ヘキサン、ヘプタン、オクタン、ベンゼン、トルエン、キシレン、シクロヘキサン、エチルベンゼン等の芳香族炭化水素類が単独あるいは混合溶剤として使用させる。本実施の形態では、非水系溶媒の主成分（主溶媒）として酢酸エチルを使用している。この他には、ガラス転移点を調整するため、後述するフタル酸ジオクチルを微量添加しているものもある。
【００２９】
上記紫外線吸収剤２２は、インク吸収層２０の形成に用いる塗工液中に予め溶解させておき、インク吸収層２０の塗工液を塗工後に乾燥・固化させることで、インク吸収層２０内に点在させる。
【００３０】
上記紫外線吸収剤２２は、アクリル樹脂分散溶液の主溶媒に対して溶解性が高いものが望ましい。例えば、酢酸エチルを主溶媒とした場合、２−（２'−ヒドロキシ−５'−ｔ−オクチルフェニル）ベンゾトリアゾール（１００ｇの酢酸エチル中に２０ｇ程溶解する）、２−（３，５−ジ−ｔｅｒｔ−アミル−２−ヒドロキシフェニル）ベンゾトリアゾール（同じく１５ｇ程溶解）、２−（２−ヒドロキシ−５−メチルフェニル）ベンゾトリアゾール（同じく５ｇ程溶解）が適し、溶解度が高いほうが望ましい。
【００３１】
我々の検討の結果では、水圧転写用フィルム１の支持体フィルム１０としては、転写の安定性の面で、水溶性ポリビニルアルコールが良い。そして、樹脂成分としては、アクリル酸ブチルと（メタ）アクリル酸メチルとの共重合体を用い酢酸エチルを溶媒とした塗工液を用いることで、水溶性ポリビニルアルコール表面に対し、２〜７μｍ厚の薄層コートであっても安定したコートが可能となり好適であった。
【００３２】
更に、樹脂成分として前述のアクリル樹脂を用い酢酸エチルを溶媒とした塗工液に対して、酢酸エチル溶媒で希釈したイソシアネート溶液を少量（〜１％）添加したのち、水溶性ポリビニルアルコール表面に塗工し乾燥させることで、印刷性と転写工程での柔軟性を更に兼ね備えた水圧転写用フィルム１を得ることが可能となる。イソシアネート溶液の添加により、インク吸収層２０は、イソシアネート基により部分的に三次元網目構造を形成することができる。このイソシアネート溶液の最適添加量は、アクリル樹脂成分及び後述する活性剤成分により異なるが、印刷性と転写性を更に高めるためには、実験により導出された量のイソシアネート溶液を添加することが望ましい。
【００３３】
２−（２'−ヒドロキシ−５'−ｔ−オクチルフェニル）ベンゾトリアゾール又は２−（５−メチル−２−ヒドロキシフェニル）ベンゾトリアゾール等のベンゾトリアゾール系の紫外線吸収剤２２が１０％以下の配合では、イソシアネート反応を阻害することなく、インク吸収層２０として良好な特性を維持できることが明らかとなった。
【００３４】
なお、比較実験として、インク吸収層２０の材料として、一般的に良く用いられているポリウレタン樹脂を用いて、酢酸エチル溶媒からなる塗工液を試作し検討を行ったが、ゴムのような弾性があり、成形品をフィルムに押し当てた際に伸びようとするものの、その弾性力により元の形に戻ろうとするため、結果的にフィルムにシワが入ったまま転写されてしまい不適であった。
【００３５】
また、アクリル樹脂を非水系溶媒に溶解した塗工液を支持体フィルム１０上に塗工させる方法としては、グラビアコート、ロールコート、ダイコート、バーコート等のコーティング手段を用いることができるが、支持体フィルム１０は、一般的にロール形状で梱包されており、ロール・ツー・ロールと呼ばれる処理方法が好ましく、グラビアコート、ロールコート、ダイコート等のコーティング手段が好ましい。
【００３６】
また、他用途に用いられるインク吸収層２０は、一般的に１０〜３０μｍの厚みがあるが、水圧転写用フィルム１においては、印刷性と転写性を両立させるためには、インク吸収層２０の厚みが２〜７μｍであることが望ましい。２μｍ以下では、インク量が多いとインク吸収層２０に層厚み全域に亘るひび割れが発生してしまい転写品質が悪化する一方、７μｍ以上では、転写時にシワが発生する可能性が高くなる。なお、転写時のシワの発生を更に低減するには、インク吸収層２０の厚みは、２〜５μｍの範囲であることが望ましい。
【００３７】
また、塗工液を支持体フィルム１０上に塗工した後、オーブン等の乾燥手段により加熱乾燥されることでインク吸収層２０が形成されるが、加熱乾燥することにより支持体フィルム１０が水圧転写工程において、着水後の軟化、溶解、膨潤する時間に変化が起きないよう、加熱する温度は４０〜８０℃、加熱時間は１分〜１０分であることが好ましい。本実施の形態では、８０℃のオーブンにより１分加熱乾燥している。
【００３８】
（水圧転写用フィルムの製造方法）
第一の製造方法例としては、酢酸エチル溶媒からなる固形分２０重量％のアクリル樹脂分散液を準備して、その分散液に予め秤量した有機系紫外線吸収剤を攪拌しながら投入していく。
【００３９】
本実施例で用いたアクリル樹脂は、イソシアネート硬化型アクリル樹脂であり、イソシアネート架橋剤の添加量を調整することでインク吸収性能と転写時の柔軟性を調整することができる。アクリル樹脂分散液に所定のイソシアネート架橋剤を添加して十分撹拌する。
【００４０】
そして、例えば１０％の固形分２０重量％のアクリル樹脂分散液が１００ｇの場合、その固形分２０ｇに対して２０×０．１０＝２ｇとなり、アクリル樹脂分散液が１００ｇに２ｇの有機系紫外線吸収剤を投入していく。そして、６０分間、スターラーで攪拌する。
【００４１】
このようにして調合されたアクリル樹脂分散液は、固形分濃度が１５％となるように更に酢酸エチルにより希釈される。
【００４２】
次に、Ａ３サイズにカットした支持体フィルムの上に、アクリル樹脂分散液をワイヤーバー（Ｎｏ１４）を用いてコートし、７０℃のオーブンで５分乾燥させることで、厚み４μｍの水圧転写用フィルムを得た。この製造方法は、主に各種調合量のテスト評価、及び少量生産時に用いた。
【００４３】
第二の製造方法としては、第一の製造方法と同じくアクリル樹脂分散液と酸化亜鉛分散液を混合したのち、幅５０ｃｍのロール状に巻かれている支持体フィルムにグラビアコーターで均一にコートしたのちインラインで乾燥炉に導入し、乾燥させることで厚み４μｍのインク吸収層を形成し、ロール状に巻き取った。
【００４４】
（水圧転写用フィルムより製造した絵柄転写品）
図２は、本発明の水圧転写用フィルム１を用いて転写を行う説明図である。水圧転写用フィルム１は、支持体フィルム１０に予め紫外線吸収剤２２を導入したインク吸収層２０を形成しておき、必要に応じて後述するインクジェット印刷によりインク吸収層２０の上に絵柄層３０を形成する。絵柄層３０が形成された水圧転写用フィルム１は、支持体フィルム１０側を水面１１に浮かべる。所定時間が経過したのち、絵柄層３０側に、キシレン、酢酸ブチル、エチルベンゼン、メトキシブチルアセテート、プロピレングリコールモノブチルエーテルアセテート、エチルエトキシプロピレート等からなる有機溶剤をスプレーガン工法により塗布し、ＡＢＳ樹脂４０を絵柄層３０側から押し当てることで、絵柄層３０及びインク吸収層２０はＡＢＳ樹脂４０と密着する。その後、水面から取り出したＡＢＳ樹脂４０には、絵柄層３０、インク吸収層２０及び半溶解した支持体フィルム１０が残る。
【００４５】
次に、支持体フィルム１０は温水により洗い流され、絵柄層３０及びインク吸収層２０が付いたＡＢＳ樹脂４０はオーブンにて水分除去の乾燥が行われる。
【００４６】
図３は、絵柄転写品の模式断面図である。インク吸収層２０の側からウレタンクリア５０の塗装を行う。このようにして得られた絵柄転写品は、ウレタンクリア５０側から絵柄が視認され、絵柄転写品の退色の原因となる紫外光も入ることになるが、本発明の構成ではインク吸収層２０内に紫外線を遮断する効果を有する紫外線吸収剤２２が導入されているため、インクジェットインクにより着色された絵柄層３０に紫外線が照射されにくくなる。
【００４７】
図４は、本実施例のアクリル樹脂中に、２−（２'−ヒドロキシ−５'−ｔ−オクチルフェニル）ベンゾトリアゾールを１〜１５％の範囲で配合した際の諸特性を表している。
【００４８】
コート後の１ヶ月後の表面観察評価では、アクリル樹脂（インク受容性樹脂）に対して固形重量比１２％添加しても、コートしたのち１ヶ月経過しても、析出等が発生せず、良好な特性を保っていた。一方で、固形重量比１５％では、フィルム表面に経時クラック若しくはブリードアウトが発生し、不適であった。
【００４９】
続いて、インクジェット印刷により印刷した結果、１２％のサンプルにおいて、印刷前には見られなかったブリードアウトが発生し、不適となった。
【００５０】
続いて、転写工程では、１０％以下の条件全てにおいて問題はなかった。
【００５１】
以上の結果から、インクジェットインクを吸収するアクリル樹脂を有する水圧転写用フィルムにおいて、２−（２'−ヒドロキシ−５'−ｔ−オクチルフェニル）ベンゾトリアゾールは、１０％以下の配合が適することがわかる。
【００５２】
また、印刷性と転写性の両立の点で、インク吸収層の厚みは２〜７μｍの範囲にあることが望ましく、この厚みにて紫外線吸収効果を発揮するには、配合率は３％以上とすることが望ましい。つまり、紫外線吸収剤２２のインク受容性樹脂２１に対する固形重量比は、３〜１０％である。
【００５３】
また、本実施例で用いる紫外線吸収剤は、受容性樹脂分散液の主溶媒、インクジェットインクの主溶媒、密着剤の主溶媒の全てに対して、溶媒重量比で５％以上の可溶性をもつものを選択する。これにより、印刷後及び転写後において品位の良い転写物を得ることができる。
【００５４】
なお、密着剤の主溶媒を、ジエチレングリコールモノブチルエーテルアセテート又はエチレングリコールモノブチルエーテルとし、インクジェットインクの主溶媒を、プロピレングリコールモノメチルエーテルアセテートとした場合、紫外線吸収剤としては、２−（２'−ヒドロキシ−５'−ｔ−オクチルフェニル）ベンゾトリアゾール及び２−（５−メチル−２−ヒドロキシフェニル）ベンゾトリアゾールが好適である。
【００５５】
また、本発明の水圧転写用フィルムを用いて転写被写体を作成することで、耐紫外線性を得ながら、次のような利点が得られる。
【００５６】
薄い絵柄部分では、絵柄層３０のバインダー樹脂量が少ないためにそのままでは被転写面との密着性が良くないが、本発明では、絵柄層３０を覆うように透明のインク吸収層２０が形成されるため、密着性及び耐久性が向上する。
【００５７】
インクジェット工法により絵柄描画できるバインダー樹脂は、耐溶剤性に制約があるため、転写後のトップコート（透明の保護層形成）に用いる溶剤が限定されるが、より耐溶剤性のあるインク吸収層２０があることで、トップコートの制約がない。
【００５８】
（水圧転写用フィルムの吸収スペクトル）
紫外線吸収剤をインク受容性樹脂に配合した水圧転写用フィルムの分光スペクトルは、分光光度計（日立製Ｕ−３９００）を用いて、支持体フィルムに吸収層が付いた状態で２００〜８００ｎｍの波長範囲で計測し、３８０ｎｍ以下の紫外光領域の遮光特性を確認した。
【００５９】
２−（２'−ヒドロキシ−５'−ｔ−オクチルフェニル）ベンゾトリアゾールを厚み４μｍのインク吸収層に固形重量比１０％配合した場合、紫外光の吸収率は９９％以上であり、固形重量比５％配合した場合は、９０％程度であった。また、固形重量比３％の場合、７０％程度であり、１％配合の場合、５０％程度であった。
【００６０】
（インクジェットインク）
本発明による非水系インクジェットインクの組成物は、顔料と、顔料を分散させる分散剤と、樹脂と、溶媒の成分が少なくとも含まれている。以下、各成分について説明する。
【００６１】
＜顔料＞
非水系インクジェットインクの組成物に使用される顔料は、特に限定されるものではなく、無機顔料でも有機顔料でも適宜選択できる。
【００６２】
無機顔料としては、カーボンブラック、酸化チタン、酸化亜鉛、酸化鉄、カオリナイト、硫酸バリウム、炭酸カルシウム、シリカ、アルミナ、べんがら、クロムバーミリオン、黄鉛、クロムイエロー、カドミウムイエロー、チタンイエロー、酸化クロム、コバルトグリーン、コバルトブルー、群青、紺青などが挙げられる。
【００６３】
有機顔料としては、モノアゾ顔料、ジアゾ顔料、ジアゾ縮合顔料、アゾメチン顔料などのアゾ顔料、イソインドリノン顔料、イソインドリン顔料、キノフタロン顔料、アントラキノン顔料、キナクリドン顔料、イミダゾロン顔料、ベンズイミダゾロン顔料、ペリノン顔料、ペリレン顔料、インジゴ顔料、チオインジゴ顔料、オキサジン顔料、ジオキサジン顔料、フタロシアニン顔料などの多環式顔料などが挙げられる。
【００６４】
具体的には、例えば、ピグメントイエロー１、３、１２、１３、１４、１７、３４、３５、３７、４２、５３、６５、７４、８１、８３、９３、９４、９５、１１０、１１１、１２８、１２９、１３８、１５０、１５１、１５３、１５４、１５５、１５７、１７５、１８０、ピグメントブルー１５、１５：１、１５：３、１５：４、１５：６、１７：１、２７、２９、６０、ピグメントグリーン７、３６、ピグメントレッド５、１７、２２、４８：１、４８：２、４８：３、４８：４、４９：１、５３：１、５７：１、１０１、１１２、１２２、１４６、１７７、１７８、１７９、１８５、２０２、２５４，２５５、ピグメントバイオレット、１９、２３、５０、ピグメントオレンジ１３、１６、ピグメントブラック７、ピグメントホワイト６、１８、２１などが挙げられる。これらの顔料は１種もしくは２種以上を混合して用いることができる。
【００６５】
分散処理後の顔料の平均一次粒子径は、分散性と吐出性を考慮すると５０〜２００ｎｍであることが好ましく、さらには６０〜１５０ｎｍであることがより好ましい。顔料の平均一次粒子径が上記範囲より小さい場合、凝集性が高まったり、発色性が悪くなったりする。また、逆に上記範囲より大きい場合、ノズルの目詰まりが起こりやすくなり、吐出性が不安定化する。
【００６６】
インク組成物に占める配合量として、好ましくは１〜１５重量％であり、より好ましくは、２〜１０重量％である。顔料の配合量が上記範囲より少ない場合、発色性が悪くなり、淡い色目しか表現できず、逆に上記範囲より多い場合、インク組成物自体の粘度安定性が悪くなり、インク品質が十分に保てなくなる。
【００６７】
これらの顔料を顔料分散剤にて効果的に有機溶剤中に安定に分散させるためには、顔料の表面に反応性の官能基（ヒドロキシル基、カルボキシ基、スルホン酸基等）を備えているほうが、顔料分散剤との相互作用が高まり好適である。反応性の官能基がない場合でも、酸素プラズマ処理、ＵＶ照射処理などの表面処理を行えば、反応性の官能基を導入できる。
【００６８】
＜顔料分散剤＞
非水系インクジェットインクの組成物に使用される顔料分散剤としては、イオン性の界面活性剤や、アニオン性、もしくはカチオン性の高分子化合物等が使用できる。特に、塩基性官能基が分子鎖中に含まれる高分子化合物が、有機溶媒中での顔料表面に吸着性がよく、安定した分散効果が得られるので好ましい。
【００６９】
具体的には、市販の商品として、ＢＹＫＣｈｅｍｉｅ社製Ｄｉｓｐｅｒｂｙｋ−１６１、１６２、１６３、１６６、１８２、１８３、１８４、１８５、２０００、２０５０、２１５０、味の素ファインテクノ株式会社製アジスパーＰＢ−８２１、８２２、８８１、楠本化成株式会社製ディスパロンＤＡ−７０３−５０などが挙げられる。
【００７０】
顔料分散剤は、顔料の種類、使用する有機溶剤の種類に応じて適宜選択する必要がある。顔料分散剤のインク組成物に占める配合量として、有機顔料に対しては好ましくは１０〜１００重量％、より好ましくは１５〜８０重量％で、無機顔料に対しては、好ましくは０．５〜８重量％、より好ましくは１〜５重量％で添加される。上記範囲より小さい場合、目的の分散性能が発揮されず凝集性が高くなり、逆に上記範囲より大きい場合、粘度が高くなるために吐出性が不安定化もしくはノズル目詰まりを引き起こす。
【００７１】
＜バインダー樹脂＞
本発明に用いる非水系インクジェットインクの組成物に含まれる樹脂としては、インクジェット吐出性の観点から求められる制約条件と水圧転写用フィルム１上への描画性の観点から求められる制約条件とを両立させることが不可欠である。
【００７２】
吐出性について、まずインクジェット装置に見合った吐出するのにふさわしい粘度範囲で、なおかつ、吐出状態のばらつきが少なく、経時安定性も高くなくてはならない。そのためには、分子量が高過ぎず、なおかつ、分子構造や重合度のばらつきが少ない樹脂であることが望ましい。
【００７３】
描画性について、柔軟なインク吸収層２０の伸展挙動に対して着弾形状も追従性を高めるためには、分子量が高過ぎず、なおかつ、分子設計の自由度が高い樹脂であることが重要である。
【００７４】
柔軟なインク吸収層２０として、構造設計性に優れるアクリル樹脂を対象とする場合、インク組成物の分子設計の必要性を考慮した上で、本発明に用いる樹脂としてはアクリル樹脂がもっとも好適である。
【００７５】
アクリル樹脂としては、単体のモノマーもしくは複数のモノマーを公知のラジカル重合によって共重合させることで得られる。モノマーとしては、例えば、アクリル酸メチル、アクリル酸エチル、アクリル酸イソプロピル、アクリル酸ブチル、アクリル酸２−エチルヘキシル等のアクリル酸エステル、メタクリル酸メチル、メタクリル酸エチル、メタクリ
ル酸イソプロピル、メタクリル酸ブチル、メタクリル酸イソブチル、メタクリル酸シクロヘキシル、メタクリル酸２−エチルヘキシル、メタクリル酸ラウリル、メタクリル酸ステアリル等のメタクリル酸エステルなどが挙げられる。他には、官能基を持つモノマーも用いることができ、例えば、アクリル酸、メタクリル酸、マレイン酸、フマル酸等のカルボキシル基含有モノマー、アクリル酸２−ヒドロキシエチル、アクリル酸２−ヒドロキシプロピル等のヒドロキシル基含有アクリル酸エステル、メタクリル酸２−ヒドロキシエチル、メタクリル酸２−ヒドロキシプロピル等のヒドロキシル基含有メタクリル酸エステル、アクリルアミド、メタクリルアミド、マレイン酸アミド、フマル酸アミド等のアミド基含有モノマー、メタクリル酸ジメチルアミノエチル、メタクリル酸ジエチルアミノエチル等の３級アミノ基含有モノマーなどが挙げられる。これらのモノマーは単独で使用してもよいし、２種以上を組み合わせても使用できる。
【００７６】
インクバインダーのアクリル樹脂の重量平均分子量は、５０００〜２００００の範囲が好ましく、さらには７０００〜１５０００であることがより好ましい。重量平均分子量が上記範囲より小さい場合、樹脂添加により機能を付与したかった造膜性、色の定着性、光沢性が得られない。また、逆に上記範囲より大きい場合、ノズルの目詰まりが起こりやすくなり、吐出性が不安定になる。
【００７７】
また、インクのバインダー樹脂は、インク吸収層２０の重量平均分子量に比べ低いことが望ましい。絵柄層３０及びインク吸収層２０は、転写工程において有機溶剤からなる活性剤をコートすることで軟化される、この有機溶剤は、水圧転写用フィルム１の特性により適宜選択することが可能である。
【００７８】
しかし、絵柄層３０のバインダー樹脂の重量平均分子量の方が高いと、絵柄層３０の部分が活性剤で軟化されにくくなるとともに、絵柄層３０の下に位置するインク吸収層２０に活性剤が均一に浸透するのを阻害し、絵柄濃度の違いで場所毎に柔軟性（転写時の付き回り）の差が大きくなってしまうためである。
【００７９】
インク組成物に占めるアクリル樹脂の配合量として、好ましくは、２〜８重量％である。樹脂の配合量が上記範囲より少ない場合、着弾後の形状保持力が弱くなったり、顔料の定着性が悪くなったりという問題が生じ、逆に上記範囲より多い場合、インク組成物の粘度が高くなり、インクジェットの吐出安定性が悪くなる。
【００８０】
また、吐出性能や描画性能が低下しない範囲で、上記樹脂以外にも、エステル系樹脂、ウレタン系樹脂、ロジン系樹脂、アルキッド系樹脂、スチレン−アクリル系樹脂、セルロース系樹脂などを少量添加することで、着弾形状や発色性などの特性を補完することも可能である。
【００８１】
＜溶剤＞
本発明の非水系インクジェットインクの組成物に含まれる主溶媒は、上記の顔料、顔料を分散させる分散剤、アクリル樹脂を溶解することができ、かつ、インクジェット吐出に適した溶液特性を与え得る、グリコールエステル系及びグリコールエーテル系溶媒が好適である。
【００８２】
グリコールエステル系溶媒としては、エチレングリコールモノメチルエーテルアセテート、エチレングリコールモノエチルエーテルアセテート、エチレングリコールモノ−ｎ−ブチルエーテルアセテート、ジエチレングリコールモノエチルエーテルアセテート、ジエチレングリコールモノ−ｎ−ブチルエーテルアセテート、プロピレングリコールモノメチルエーテルアセテート、ジプロピレングリコールモノメチルエーテルアセテートなどが挙げられる。
【００８３】
グリコールエステルの溶剤は樹脂溶解性が良いため、分子量が高いアクリル樹脂であっても均一に溶解分散させやすく、樹脂の適用範囲が広がる。
【００８４】
更に、グリコールエステル溶媒は、前述のインク吸収層２０に単に吸収されるだけでなく、その表層の一部を溶解させることで、インク中のバインダー樹脂とインク吸収層２０の密着性を高める効果も有するため、溶剤中にグリコールエステル溶媒が含まれていることは好適である。中でも、バインダー樹脂を安定的に分散させるとともに、インク吸収層２０との密着性の効果が高いものとして、ジエチレングリコールモノ−ｎ−ブチルエーテルアセテート、プロピレングリコールモノメチルエーテルアセテートが好ましい。
【００８５】
グリコールエーテル系溶媒は、インクジェットインクの溶媒として良く用いられている。これは、乾燥によるインクジェットノズルの詰まり等の不具合に関連する沸点、及びインクジェットヘッドから安定的に微小液滴を吐出させるための指標となる粘度、が異なる複数の溶媒があり、その混合性が良いため、複数のグリコールエーテル溶媒を混ぜ合わせ、インクジェットヘッドの特性、使用環境に沿った形にブレンドすることが多い。
【００８６】
低沸点の溶媒は高沸点に比べて粘度が低い。インク組成物全体の粘度低下に寄与することができる低沸点のグリコールエーテル系溶媒としては、エチレングリコールモノメチルエーテル（１２４℃）、エチレングリコールモノエチルエーテル（１３５℃）、エチレングリコールモノイソプロピルエーテル（１４４℃）、エチレングリコールモノ−ｎ−プロピルエーテル（１５２℃）、エチレングリコールモノ−ｎ−ブチルエーテル（１７１℃）、プロピレングリコールモノメチルエーテル（１２１℃）、プロピレングリコールモノエチルエーテル（１３３℃）、プロピレングリコールモノ−ｎ−プロピルエーテル（１５０℃）、プロピレングリコールモノ−ｎ−ブチルエーテル（１７０℃）、ジプロピレングリコールジメチルエーテル（１７１℃）などが挙げられる。中でも、プロピレングリコールモノメチルエーテル、プロピレングリコールモノ−ｎ−ブチルエーテルが好ましい。
【００８７】
沸点が高くノズル詰まりの原因となる乾燥性を遅くできるグリコールエーテル系溶媒としては、例えば、ジエチレングリコールモノメチルエーテル（１９４℃）、ジエチレングリコールモノエチルエーテル（２０２℃）、ジエチレングリコールジエチルエーテル（１８９℃）、ジエチレングリコールモノ−ｎ−ブチルエーテル（２３０℃）、ジエチレングリコールブチルメチルエーテル（２１２℃）、ジエチレングリコールジブチルエーテル（２５６℃）、トリエチレングリコールモノメチルエーテル（２４９℃）、トリエチレングリコールジメチルエーテル（２１６℃）、トリエチレングリコールモノエチルエーテル（２５６℃）、ジプロピレングリコールモノメチルエーテル（１８９℃）、ジプロピレングリコール−ｎ−プロピルエーテル（２１２℃）、ジプロピレングリコール−ｎ−ブチルエーテル（２２９℃）、トリプロピレングリコールモノメチルエーテル（２４２℃）、トリプロピレングリコールジメチルエーテル（２１５℃）などが挙げられる（溶剤名の後の括弧の数値は沸点を示す）。
【００８８】
この中でも、インク吸収層２０がアクリル樹脂の場合、インク吸収層２０への浸透性の点で、ジエチレングリコールモノエチルエーテル、ジエチレングリコールモノ−ｎ−ブチルエーテルが好ましい。
【００８９】
本発明では、このような溶媒を単独でまたは複数を組み合わせて用いることで、インク吸収層２０を有する水圧転写用フィルム１に対して、印刷性及びその後工程となる転写性に適したインクを調合することが可能となる。
【００９０】
（インクジェットインクの製造方法）
本発明の非水系インクジェットインクの組成物は、上記した材料成分を、ビーズミル、ボールミル、サンドミル、アトライター、ロールミル等の分散機を用いて撹拌・分散し、粘度を３〜１０ｍＰａ・ｓとなるように調整することで得ることができる。撹拌・分散されたインク組成物はメンブレンフィルター、カートリッジフィルター等のフィルターで濾過し、大きな粒子を除去することで、目的の非水系インクジェットインクの組成物が得られる。
【００９１】
（水圧転写用フィルム上へのインクジェット印刷）
本発明による非水系インクジェットインクの組成物を用いての水圧転写用フィルム１上へのインクジェット印刷は、インクジェット装置によりインク組成物の微小液滴を吐出し、インク吸収層２０上に着弾させることで形成される。インクジェット装置としては、静電吸引型、圧電方式、バブルジェット方式等、種々のインクジェット駆動方式を採用することができる。
【００９２】
つまり、絵柄層３０は、インクジェット装置から吐出されたインク組成物がインク吸収層２０に着弾後、インク組成物の溶媒成分がインク吸収層２０に吸収され固形分がインク吸収層２０上に残ることで形成される。
【００９３】
（インクジェットインクの調合例）
顔料としてピグメントブルー１５：４を１０重量％、顔料分散剤としてＢＹＫＣｈｅｍｉｅ社製Ｄｉｓｐｅｒｂｙｋ−２００１を８重量％、プロピレングリコールモノメチルエーテルアセテート８２重量％の割合でビーズミルに仕込んで１０時間分散を行い、顔料分散品を得た。
【００９４】
次に、プロピレングリコールモノメチルエーテルアセテートの溶媒でアクリル酸ブチルとメタクリル酸ジエチルアミノエチルのモノマーを用いてラジカル重合により、アクリル共重合体の樹脂液を作成した。
【００９５】
この顔料分散品を４０重量％、樹脂液を１０重量％、ジエチレングリコールモノ−ｎ−ブチルエーテルを２０重量％、プロピレングリコールモノメチルエーテルアセテートを１０重量％、プロピレングリコールモノメチルエーテルを１０重量％の比率で混合しインクを得た。
【００９６】
なお、この発明は、上述の実施形態に限定されず、本発明の要旨を逸脱しない範囲で設計変更可能である。
【符号の説明】
【００９７】
１  水圧転写用フィルム
１０  支持体フィルム
２０  インク吸収層
２１  インク受容性樹脂
２２  紫外線吸収剤
３０  絵柄層
【図１】
2014019000.tif 000003
【図２】
2014019000.tif 000004
【図３】
2014019000.tif 000005
【図４】
2014019000.tif 000006